(57)【特許請求の範囲】
【請求項１】
総繊度が２００〜５５０ｄｔｅｘおよび単糸繊度が２．０〜７．０ｄｔｅｘのマルチフィラメントナイロン６６から構成される、７ｃＮ／ｄｔｅｘの応力下でのヤング率が経緯平均で２〜６ＧＰａであることを特徴とする基布。
【請求項２】
用いられる原糸の強度が８〜１０ｃＮ／ｄｔｅｘであることを特徴とする請求項１に記載の基布。
【請求項３】
製織後に６０〜１００℃の水浴層で浸漬処理されることを特徴とする請求項１または２に記載の基布。
【請求項４】
請求項１〜３いずれか一項に記載の基布からなるエアバッグ。
【発明の詳細な説明】
【技術分野】
【０００１】
本発明は合成繊維からなる基布に関し、特にエアバッグ製造用途に適した基布に関する。更に詳しくは、展開時には過剰な圧力上昇を抑制し、人に対する障害が起きにくいエアバッグ用基布に関する。
【背景技術】
【０００２】
昨今のエアバッグは、車両の小型化および安全性向上の観点より高速に展開することが望まれている。このために、インフレータのガス出力を高く設定し、高速化に対応することもある。しかしながら高速化によるガス出力増加は、袋内圧を高め、硬い袋となり、乗員が袋体に接触した場合、障害となる場合がある。
【０００３】
エアバッグのコンパクト性、高速展開性、軽量化および搭乗員保護（柔軟化）を実現するために、下記特許文献１にはエアバッグ用モノフィラメントの繊度及び応力−ひずみ曲線を調節することが開示されている。これは初期モジュラスの調整にて展開時の衝撃を受け止め、バッグ破壊を防止し、中期応力の特性にてバッグ通気性を維持し、展開時の高温ガスより乗員を守るものである。しかしながら、通気性は特に袋部と一重部の境界部分にて発生する目開きが主であり、この部分についての記載がない。また、特許文献１の記述の如く乗員へのダメージとして火傷も考えられるが、これよりも衝撃による障害をより低減することが重要であり、この部分についても記載されていない。さらに乗員への衝撃は展開終末の基布の状態に影響されるために、特許文献１に記載されているものは乗員保護の観点からも必ずしも満足するものではなかった。
【先行技術文献】
【特許文献】
【０００４】
【特許文献１】特開２００５−１９４６８２号公報
【発明の概要】
【発明が解決しようとする課題】
【０００５】
本発明の目的は、従来技術での上記問題を解決するために、乗員の衝撃を緩和出来るエアバッグの作製に適した基布を提供することである。
【課題を解決するための手段】
【０００６】
本発明者等は、上記目的を達成するために鋭意検討した結果、特定荷重時におけるヤング率が特定範囲にある基布が上記目的を達成することを見出し、本発明を完成した。即ち、本発明は下記の発明を提供する。
【０００７】
（１）７ｃＮ／ｄｔｅｘの応力下でのヤング率が経緯平均で２〜６ＧＰａであることを特徴とする基布。
（２）総繊度が２００〜５５０ｄｔｅｘおよび単糸繊度が２．０〜７．０ｄｔｅｘのマルチフィラメント合成繊維から構成される上記（１）に記載の基布。
（３）合成繊維がナイロン６６である上記（２）に記載の基布。
（４）上記（１）〜（３）いずれか一項に記載の基布からなるエアバッグ。
【発明の効果】
【０００８】
本発明の基布でエアバッグを作製した場合、搭乗員とバッグが接触した場合に発生する応力がかかった状態において基布が柔軟性を有することにより、搭乗員に対する障害性の低いエアバッグを得ることができる。
【発明を実施するための形態】
【０００９】
以下に、本発明を詳細に説明する。
本発明の基布は、後述する方法によって測定した７ｃＮ／ｄｔｅｘ応力下でのヤング率が２〜６ＧＰａであることを特徴とする。より好ましくは３〜４ＧＰａである。２ＧＰａ未満であると基布の変位が大きくなりすぎて、このような基布から製作されたエアバッグは、縫目部分や袋部と一重部の境界部分（袋織の場合）の目開きが大きくなり内圧低下が起こる。また、６ＧＰａを超えると縫目部分や袋部と一重部の境界部分に応力が掛かりすぎ、この部分よりエアバッグ破壊が起こりやすくなったり、展開後のエアバッグが硬く乗員への障害値が上がる傾向がある。
【００１０】
基布の７ｃＮ／ｄｔｅｘ応力下でのヤング率の調整は、原糸製造時の延伸倍率や延伸時の温度パターン等を調整することにより行なうことができ、また、製織時の織密度および加工時の温度や張力の調整によっても行なうことが出来る。具体的には溶融ポリマーを紡糸口金より吐出後、冷却し、次いで紡糸油剤を付与後、プリテンションロールと第１段ロール間で１％程度のストレッチを非加熱環境下にて実施し、次に１００℃以下の環境にて第１段ロールと第２段ロールにて第１段の延伸を全延伸倍率の２５〜６０％実施し、更に第２段ロールと第３段ロールで第２段階延伸を１８０〜２４０℃の環境下で全延伸倍率の４０〜７５％の延伸を実施する。このとき第１段延伸を２段階に分けたり、第２段延伸を２段階に分けたり、必要な特性を得るために使い分けする場合がある。この後最終段ロールと巻き取り機間にて若干の弛緩をさせて巻き取るが、このとき全延伸倍率が高い程、また最終段ロールの温度が低い程、糸条のヤング率は増加の傾向を示す。また、製織時においては織密度が低い程、加工時においては熱セット温度が低い程また熱セット時張力が高い程、ヤング率の増加を示す。これらの因子を最適化することにより、７ｃＮ／ｄｔｅｘ応力下での所望のヤング率をもつ基布を製造できる。
【００１１】
原糸製造時の全延伸倍率は４．８〜５．５の範囲が好ましく、最終段ロールの温度は１５０〜２２０℃の範囲が好ましい。織密度は後述のカバーファクターとして１８００〜２４００の範囲が好ましい。また加工時においては熱セット温度を１５０℃〜２００℃に、経方向を加工前反物送りに対し５〜１０％オーバーフィードに、緯方向を熱処理前反幅に対し０〜４％の緯入れに調整することが好ましい。加工温度が２００℃を超えると布の組織が緩み、ヤング率が小さくなり、通気量が増大し、展開速度の低下を起こす場合がある。また、１５０℃未満であるとヤング率が大きくなり、縫目部分や袋部と一重部の境界部分に応力が掛かりすぎ、この部分よりエアバッグ破壊が起こりやすくなったり、展開後のエアバッグが硬く乗員への障害値が上がる傾向がある。経方向の送り出しのオーバーフィードが１０％を超えたり、緯方向の緯入れが４％を超えると十分な張力が発生せず、炉内にて弛緩し、反物組織が緩む結果、ヤング率が小さくなり、通気量の増大を招く場合がある。また、経方向の反物送り出しのオーバーフィードが５％未満や緯方向の緯入れが０％未満であると過剰な応力が反物に発生し、ヤング率が大きくなり、縫目部分や袋部と一重部の境界部分でのエアバッグ破壊が起こりやすくなったり、展開後のエアバッグが硬く乗員への障害値が上がる傾向がある。
【００１２】
使用する原糸の初期引張り抵抗が大きい程、得られる基布のヤング率は大きくなる傾向にあるが、そういった原糸は伸度も低下傾向に有り、よってエネルギー低下傾向となるために注意が必要である。ヤング率の高い原糸を使用した場合、原糸のエネルギーが２ｍＪ／ｄｔｅｘ未満であると、基布の吸収できるエネルギーが小さく、更にヤング率が大きくなって、エアバッグ展開時に一重部と袋部の境界や縫い目部分の破壊の可能性が大きくなる。よって適切に調整された原糸にて破断エネルギーが２ｍJ／ｄｔｅｘ以上を用いることで、基布を袋体にした場合、一重部と袋部の境界や縫目部分がバッグ展開時の衝撃吸収の点において優れる。
【００１３】
原糸強度が大きい程、基布のヤング率は大きくなる傾向にある。原糸強度は８〜１０ｃＮ／ｄｅｘであることがバッグ展開時の耐破壊性能の点から好ましい。原糸強度が１０ｃＮ／ｄｔｅｘを超えると、ヤング率が大きくなり、また、繊維軸と垂直な方向の耐性が低くなり、特に縫い目部分や一重部と袋部の境界部分の破壊の可能性が大きくなる。また、８ｃＮ／ｄｔｅｘ未満では強度自身の低下により展開時のバッグ破壊の可能性が大きくなる。
【００１４】
基布を構成する繊維の総繊度は基布強力の観点から２００〜５５０ｄｔｅｘが好ましい。更に好ましくは、２３０〜３５０ｄｔｅｘの繊維を用いることであり、エアバッグの破壊耐性と展開速度が向上する。２００ｄｔｅｘ未満であれば布の強力が低くなり、展開時にバッグの破壊を起こす可能性が増加する。また、５５０ｄｔｅｘを超える場合は布の重量が大きくなり、展開速度が低下する場合がある。
基布を構成する繊維の打ち込み密度は下式（１）に示すカバーファクター（ＣＦ）を１８００〜２４００にすることが好ましい。さらに好ましくは２０００〜２３００であり、特に好ましくは２１００〜２３００である。１８００未満であると基布を構成する経緯糸間の目ずれが起きやすく、とくに袋部と一重部の境界部分がより大きく目ずれし、バッグ破壊を起こす可能性がある。２４００を超えると製織性が損なわれたり、基布重量が大きくなり、展開速度が遅くなる場合がある。
ＣＦ＝Ｔ０．５＊（Ｄｗ＋Ｄｆ）              （１）
上式（１）において、ＣＦはカバーファクターであり、Ｔは全繊度（ｄｔｅｘ）であり、Ｄｗは経密度（本／ｉｎｃｈ）であり、Ｄｆは緯密度（本／ｉｎｃｈ）である。
【００１５】
また、基布を構成する繊維の単糸繊度は、展開速度向上と縫製時のミシン針からのダメージ耐性の観点より、２．０〜７．０ｄｔｅｘであることが好ましく、さらに好ましくは３．０〜５．０ｄｔｅｘの範囲である。７．０ｄｔｅｘを超えると通気量が増加する可能性がある。
【００１６】
乗員障害値は４００以下であることが乗員に対する加害性の点から好ましい。４００を超えると乗員の頭部に傷害を起こす可能性が大きくなる。
【００１７】
基布を構成する糸条の素材としては合成繊維が好ましい。合成繊維の中でもポリアミド類が高強力で好ましく、ポリアミド類の例としては、例えば、ナイロン６６、６１２、４６、６Ｔ、およびこれらの共重合体または混合物からなる繊維等が挙げられる。特に、ナイロン６６が熱容量および柔軟性や価格の面から更に好適である。これらの糸条成分ポリマー及び糸条表面には工程性改善や後加工性および耐熱性能向上のために添加剤を加える場合もある。添加剤としては、例えば、酸化防止剤、熱安定剤、平滑剤および帯電防止剤等が挙げられる。
【００１８】
本発明の基布に用いる原糸の製造は、通常の溶融紡糸法を用いることが出来、ポリマー紡出後、冷却、紡糸油剤付与、熱延伸および冷却等を経て巻き取られる。
【００１９】
製織に使用される織機についてはウォータージェットルーム、エアージェットルーム、レピア等々、既存に存在する織機が適用でき、開口機はジャガード等の既知の装置が使用でき、目的の基布が製造可能であれば特に限定されない。
織組織についても特に限定されないが、強度の観点から平織り組織が好ましい。袋織りする場合、袋部（膨張部）と非膨張部の境界部分の織り組織構成は既知の構成を用いることが出来る。製織時には例えば経糸に糊剤付与等の収束性向上を行ってもよいが、これを行なわない方がコストの面でより好ましい。
【００２０】
製織後の加工においては、６０〜１００℃の水浴槽を用い、一旦乾燥させることが望ましい。これは一旦収縮した基布を安定平均化させ、通気量の分布を均一にできるからである。この後にテンター等にて熱セットし、冷却の後、巻き取ることが好ましい。
【実施例】
【００２１】
以下に、本発明を実施例に基づいてさらに説明する。しかし、本発明はこれらの実施例のみに限定されるものではない。実施例に記述される各種評価は以下のごとく行なった。
（１）原糸の総繊度：ＪＩＳ  Ｌ１０１３  ８．３．１に準じて求めた。
（２）単糸繊度：フィラメント数を測定し、総繊度との商により求めた。
（３）原糸強力および原糸エネルギー：ＪＩＳ  Ｌ１０１３  ８．５に準じて、つかみ間隔２５０ｍｍ、引張り速度３００ｍｍ／ｍｉｎにて測定した。
【００２２】
（４）７ｃＮ／ｄｔｅｘ応力下のヤング率：ＪＩＳ  Ｌ１０９６  ８．１２．１法に従って、試料幅３０ｍｍ、試料長２００ｍｍ、引張り速度２００ｍｍ／ｍｉｎにてＳＳ曲線を求め、得られたＳＳ曲線の強力（ｃＮ）と、布を構成する繊維の総繊度（Ｔ）および布を構成する繊維の打ち込み本数（Ｄ）とから単位総繊度あたりの強力を算出し、横軸を伸度（％）、縦軸を単位総繊度当たりの強力（ｃＮ／ｄｔｅｘ）としてプロットし直した。プロットし直したＳＳ曲線の傾きを７ｃＮ／ｄｔｅｘ及び７．１ｃＮ／ｄｔｅｘの２点の値より求め、この値を１ｄｔｅｘ当たりの断面積で割り、７ｃＮ／ｄｔｅｘ応力下のヤング率を求めた。
【００２３】
（５）乗員障害値：２枚の円形の布を縫い糸１３５０ｄｔｅｘのナイロン６６糸を用いて１０ｃｍ当たり６５針にて本縫いにて縫製して内容積４５Ｌの袋を作成し、出力１．３モルのパイロ型インフレータを用いて展開させた。ＦＭＶＳＳ２０１ｕを参考に、展開し切ったタイミングにて４．５ｋｇの頭部形状の衝突体を２４ｋｍ／ｈの速度で衝突させて、そのときの衝突体の加速度を時間変化について計測し、下記式（２）より乗員障害値を求めた。
乗員障害値＝[∫t２t１ａｄｔ]2.5（ｔ２−ｔ１）-1.5         （２）
（但し、式（２）式において、ａは加速度（ｍ／ｓ2）であり、（ｔ２−ｔ１）は３５ｍｓであり、ｔ１およびｔ２はａピーク値の前後１７．５ｍｓを指す。）
なお、測定結果における「底付き」とは、バッグが衝突体の衝撃を受け止める事が出来ない状態になり、バッグ取り付け架台に接触した状態をいう。このとき、加速度が減少から急激な上昇を示すことより確認できる。
乗員障害値が４００以下をエアバッグとして適するもの（○）と判定し、４００超えおよび底付きをエアバッグとして不適（×）と判定した。
【００２４】
［実施例１］
９０％蟻酸相対粘度８０のナイロン６６ポリマーを３００℃にて溶融し、紡糸口金より押し出し後、油剤を繊維に対し１％となるように付与後、１％の予備ストレッチを掛け、第１段ロール６０℃、第２段ロール２２０℃間で２．８倍の第１段延伸後、第２段と第３段ロール間で１．８倍延伸し、第３段ロールと巻き取り機間の応力を０．１８ｃＮ／ｄｔｅｘに調節して２７００ｍ／ｍｉｎにて巻き取った。このとき第３段ロールは２２０℃とした。得られたポリアミド６６糸条の特性を表１に示す。このポリアミド６６糸条を糊剤及び整経油剤を用いることなくインチ当たり７３本になるように製織ビームに巻き、これを経糸とした製織をウォータージェットルームにて実施した。打ち込む緯糸は上述の糸条と同じもので、経糸と同じ密度にし、５００ｒｐｍで製織した。得られた反物を開放型水浴槽にて６０℃の湯に通した後、ドラム密着型乾燥機を用いて３００Ｎ／ｍにて１１０℃×９０秒で乾燥の後、乾燥上がりに対し経オーバーフィード８％、緯入れ３％にて２００℃×６０秒の熱セットを実施し、冷却ロールにて３０秒冷却し巻き取った。得られた基布の評価結果を表１に併せて示す。乗員障害値は低い値であった。
【００２５】
［実施例２］
実施例１のポリマー及び紡糸機を用い、第３段ロールの温度を１５０℃とした以外は同じ条件で紡糸し、同じ条件にて試織、熱セットを実施した。得られた基布の評価結果を表１に示す。乗員障害値は低い値であった。
［実施例３］
総繊度を４７２ｄｔｅｘ、フィラメント数を１３６としたことを除いて、実施例１と同じ方法で紡糸し、原糸を得た。得られた原糸の特性を表１に示す。この原糸を用いて、インチ当たり５３本としたことを除いて実施例１と同様に製織および後加工を行い、基布を得た。得られた基布の評価結果を表１に併せて示す。乗員障害値は低い値であった。
【００２６】
［実施例４］
総繊度を２３５ｄｔｅｘ、フィラメント数を３６としたことを除いて、実施例１と同じ方法で紡糸し、原糸を得た。得られた原糸の特性を表１に示す。この原糸を用いて、実施例１と同様に製織および後加工を行い、基布を得た。得られた基布の評価結果を表１に併せて示す。乗員障害値は低い値であった。
【００２７】
［比較例１］
９０％蟻酸相対粘度８０のナイロン６６ポリマーを３００℃にて溶融し、紡糸口金より押し出し後、油剤を繊維に対し１％となるように付与後、１％の予備ストレッチを掛け、第１段ロール６０℃、第２段ロール２２０℃間で２．８倍の第１段延伸後、第２段ロールと第３段ロール１５０℃間で２．１倍の第２段延伸後を実施し、第３段ロールと巻き取り機間の応力を０．１８ｃＮ／ｄｔｅｘに調節して２７００ｍ／ｍｉｎにて巻き取った。得られたポリアミド６６糸条の特性を表１に示す。この高強力高収縮糸を用い、実施例１と同じ条件にて製織した。得られた反物は乾燥のみを実施し、後の熱セットを実施せずに、実施例１と同様の評価を行なった。その結果７ｃＮ／ｄｔｅｘ応力下のヤング率が本発明の範囲よりも大きくなり、乗員障害値が大きい結果となった。
【００２８】
［比較例２］
９０％蟻酸相対粘度８０のナイロン６６ポリマーを３００℃にて溶融し、紡糸口金より押し出し後、油剤を繊維に対し１％となるように付与後、１％の予備ストレッチを掛け、第１段ロール６０℃、第２段ロール２２０℃間で２．６倍の第１段延伸後、第２段ロールと第３段ロール２２０℃間で１．７倍の第２段延伸後を実施し、第３段ロールと巻き取り機間の応力を０．１８ｃＮ／ｄｔｅｘに調節して２７００ｍ／ｍｉｎにて巻き取った。得られたポリアミド６６糸条の特性を表１に示す。この低強力低収縮糸を用いて、実施例１と同様な製織を実施した。得られた反物を６０℃の湯に通し、３００Ｎ／ｍにて一旦１１０℃×９０秒で乾燥した後、乾燥上がりに対しテンターにて経オーバーフィード５％、緯入れ１％にて２００℃×６０秒の熱セットを実施し、冷却ロールにて３０秒冷却し巻き取った。得られた基布について実施例１と同様の評価を行なった結果を表１に併せて示す。この基布の７ｃＮ／ｄｔｅｘ応力下のヤング率は本発明の範囲よりも小さくなった。その結果、乗員障害値測定時にバッグ把持物にダミーが接触し、測定不能となった。
【００２９】
［比較例３］
実施例１の原糸を実施例１と同じ条件にて製織した。得られた反物を湯通しせず、テンターにて経オーバーフィード０％、緯方向にも加工前反物と同じ幅セットにてセットした。得られた基布について実施例１と同様の評価を行なった結果を表１に示す。この基布の７ｃＮ／ｄｔｅｘ応力下のヤング率は本発明の範囲より大きくなった。その結果乗員障害値が大きくなった。
【００３０】
【表１】
0005707158.tif 000002
【産業上の利用可能性】
【００３１】
本発明の基布で作製したエアバッグは、展開速度が速く、かつ、乗員が衝突した場合の応力がかかった状態でも袋体が硬くなり過ぎず、よって乗員への障害を低減できる。